(57)【特許請求の範囲】
【請求項１】
アルマイト処理された船舶推進用エンジン及び当該エンジンの周辺機器部材用アルミニウム系金属材料を表面処理するための表面処理剤であって、
（ａ）Ｚｒのフッ素系化合物をＺｒイオンとして１０〜２０００質量ｐｐｍ、
（ｂ）３価Ｃｒイオンを１〜５０００質量ｐｐｍ、
（ｃ）Ａｌイオンを１０〜５０００質量ｐｐｍ、
及び（ｄ）ビグアニド化合物を１〜５００質量ｐｐｍ含み、
かつ（ｅ）ｐＨが２．５〜６の水性液であることを特徴とするアルマイト処理アルミニウム系金属材料用の表面処理剤。
【請求項２】
ウレタン変性エポキシ系防錆プライマーまたはエポキシ系カチオン電着塗料の下地処理剤である、請求項１に記載の表面処理剤。
【請求項３】
請求項１に記載の表面処理剤を用いて表面処理することを特徴とするアルマイト処理アルミニウム系金属材料の表面処理方法。
【請求項４】
請求項１に記載の表面処理剤で表面処理されたアルマイト処理アルミニウム系金属材料に、ウレタン変性エポキシ系防錆プライマーまたはエポキシ系カチオン電着塗料を塗装することを特徴とするアルマイト処理アルミニウム系金属材料の塗装方法。
【発明の詳細な説明】
【技術分野】
【０００１】
本発明は、アルマイト処理アルミニウム系金属材料用の表面処理剤及び表面処理方法に関する。
さらに詳しくは、本発明は、アルマイト処理された船舶推進用エンジン及び当該エンジンの周辺機器（以下、「船舶推進用エンジン等」という。）部材用アルミニウム系金属材料の表面に、従来使用されていた６価クロムを含むことなしに、高い一次防錆性と塗装密着性を兼備した表面処理皮膜を形成し得る表面処理剤及び表面処理方法に関する。
【背景技術】
【０００２】
船舶推進用エンジンは、船舶のトランサムボードに取付けられる推進機関であり、漁業分野、プレジャー分野、搭載艇分野などにおいて幅広く用いられている。この船舶推進用エンジンにおいては、ハウジングなどに、一般にアルミニウムダイキャスト部材などアルミニウム系金属材料が使用されている。
一方、アルミニウムは軽量性、塑性加工性、耐食性に優れ、かつ電気・熱伝導性が良好であるなど、金属として優れた特性を有している。また、このアルミニウムに銅、マグネシウム、亜鉛、珪素、リチウム、ニッケル、クロム、マンガン、鉄、ジルコニウムなどを加え合金化すれば、固溶体硬化、加工硬化、時効硬化などによって、常温並びに高温において機械的性質が著しく向上し、また耐食性、耐摩耗性、低熱膨張係数などの特性も付加されることが知られている。したがって、このような性質を有するアルミニウム又はアルミニウム合金は、生活に最も近い家庭用品や飲料用缶、家具、インテリアをはじめ、航空・宇宙、自動車、電気・電子製品、車両、船舶、土木・建築など、多くの分野において幅広く用いられている。
このようなアルミニウムやアルミニウム合金などのアルミニウム系金属材料の加工方法の１つとしてダイキャスト法が知られており、現在、各種成形品を製造するのに広く使用されている。
このダイキャスト法は、金属製金型内に溶湯を圧入プランジャーにより高速（２０〜６０ｍ／秒程度）、高圧（３０〜２００ＭＰａ程度）で射出、充填し、急速に凝固させる鋳造方式であって、最小肉厚１ｍｍ程度の薄肉鋳物の製造が可能で、寸法精度や鋳肌がよく、かつ高い生産性を有するなどの長所を有している。
このようなダイキャスト法においては、特に流動性、金型内への充填性に優れ、かつ金型に溶着しないことが要求されることから、アルミニウム系金属材料として、Ａｌ−Ｓｉ系を基本とする、Ａｌ−Ｓｉ系合金、Ａｌ−Ｓｉ−Ｍｇ系合金、Ａｌ−Ｓｉ−Ｃｕ系合金、Ａｌ−Ｓｉ−Ｃｕ−Ｍｇ系合金などが用いられる。
【０００３】
これらのアルミニウム合金からなるアルミニウム系ダイキャスト部材は非常に錆びやすく、しかも船舶推進用エンジン等は海水中で高温雰囲気で使用されるために、極めて高度の耐食性が要求される。
前記のダイキャスト法などで加工されたアルミニウム系金属材料の一次防錆処理や塗装下地処理としては、従来６価クロメートによる処理が多用されていた。しかしながら、近年６価クロメートを使用しない防錆処理剤や塗装下地処理剤が用いられるようになってきた。例えば、３価のクロムイオンと共に、キレート剤とコバルトイオンなどを含む処理剤（例えば特許文献１参照）、あるいは３価のクロムイオンに重金属イオンを添加してなる処理剤（例えば特許文献２参照）が開示されている。
しかしながら、これらの処理剤は、主成分が３価のクロムイオンであり、したがって皮膜を構成する主成分も３価のクロムを含む酸化クロムであって、対象素材は亜鉛メッキ材であり、高度の耐食性が要求される船舶推進用エンジン等部材用のアルミニウム系金属材料には適用しにくい。
これまで、船舶推進用エンジン等部材用に成形されたアルミニウム系ダイキャスト部材などアルミニウム系金属材料の表面に、６価クロムを含まずに高い耐食性（６価クロメート処理に匹敵する耐食性）皮膜を形成する表面処理方法は見出されていない。
また、アルミニウム系ダイキャスト部材をアルマイト処理（陽極酸化処理）すると、防錆性が付与できるが、船舶推進用エンジン等用途で使用するに十分な、高度の耐食性までは付与することができない。
【０００４】
【特許文献１】特開２００３−２６８５６２号公報
【特許文献２】特開２００３−３１３６７５号公報
【発明の開示】
【発明が解決しようとする課題】
【０００５】
本発明は、このような状況下で、アルマイト処理された船舶推進用エンジン等部材用アルミニウム系金属材料の表面に、６価クロムを含むことなしに、高い一次防錆性（裸耐食性）と塗装密着性（塗装下地性）を兼備した表面処理皮膜を形成し得る表面処理剤を提供することを目的とする。
【課題を解決するための手段】
【０００６】
本発明者らは、アルマイト処理アルミニウム系金属材料の表面に、６価クロムを含むことなしに、高い一次防錆性と塗装密着性を兼備した表面処理皮膜を形成し得る表面処理剤について、鋭意研究を重ねた結果、アルマイト処理アルミニウム系金属材料に対して、特定の組成からなる表面処理剤を使用することにより、当該表面処理剤はアルマイト処理皮膜と相俟って、６価クロムを含む皮膜よりも更に優れた一次防錆性と塗装密着性を有する表面処理皮膜をアルミニウム系金属材料上に形成し得ることを見出した。本発明はかかる知見に基づいて完成したものである。
すなわち、本発明は、
（１）アルマイト処理された船舶推進用エンジン等部材用アルミニウム系金属材料を表面処理するための表面処理剤であって、
（ａ）Ｚｒのフッ素系化合物をＺｒイオンとして１０〜２０００質量ｐｐｍ、
（ｂ）３価Ｃｒイオンを１〜５０００質量ｐｐｍ、
（ｃ）Ａｌイオンを１０〜５０００質量ｐｐｍ、
及び（ｄ）ビグアニド化合物を１〜５００質量ｐｐｍ含み、
かつ（ｅ）ｐＨが２．５〜６の水性液であることを特徴とするアルマイト処理アルミニウム系金属材料用の表面処理剤；
（２）ウレタン変性エポキシ系防錆プライマーまたはエポキシ系カチオン電着塗料の下地処理剤である、上記（１）に記載の表面処理剤；
（３）上記（１）に記載の表面処理剤を用いて表面処理することを特徴とするアルマイト処理アルミニウム系金属材料の表面処理方法；
（４）上記（１）に記載の表面処理剤で表面処理されたアルマイト処理アルミニウム系金属材料に、ウレタン変性エポキシ系防錆プライマーまたはエポキシ系カチオン電着塗料を塗装することを特徴とするアルマイト処理アルミニウム系金属材料の塗装方法；
を提供するものである。
【発明の効果】
【０００７】
本発明によれば、アルマイト処理された船舶推進用エンジン等部材用アルミニウム系金属材料の表面に、ジルコニウム及び３価クロムを主体とする化成皮膜を施すことにより、従来使用されていた６価クロメートを用いなくとも、高い一次防錆性（裸耐食性）と塗装密着性（塗装下地性）を実現することができる。
【発明を実施するための最良の形態】
【０００８】
本発明のアルマイト処理アルミニウム系金属材料の表面処理剤（以下、単に表面処理剤と称することがある。）は、船舶推進用エンジン等部材用に成形され、アルマイト処理されたアルミニウムダイキャスト部材に適用される。
ここで、船舶推進用エンジンとは、通常アウトボード・モーター（エンジン）を指し、船舶のトランサムボードに取付けられる推進機関である。このようにトランサムボードに取付ける構造となっているので、他の推進機関、船内外機及び船内機に比べて極めて簡単に脱着が可能である。特に小型の船舶推進用エンジンは、船舶推進用エンジン本体に燃料タンク、前後進切替レバー、スロットルグリップ及びステアリングバーなどが付設されており、それらを操作することで操船できるようになっている。
この船舶推進用エンジンは、基本的には、船舶推進用エンジン本体のみで、船舶の推進機関としての機能を備えている。すなわち、頭部に出力を出すパワーユニットを配し、バーチカルドライブシャフト及びベベルギヤを介してプロペラシャフトにつながるロワーユニットの２つの部分で構成されている。パワーユニット部分には、２サイクル又は４サイクルガソリンエンジンなどが縦置きに配設されている。
なお、エンジンは、現在２サイクル、または４サイクルガソリンエンジンが主流であるが、２サイクル筒内直接燃料噴射エンジンも増えてきており、また、ディーゼル船舶推進用エンジンや、灯油を燃料とするケロシン船舶推進用エンジンも用いられている。
【０００９】
このような船舶推進用エンジンには、ハウジングや周辺機器その他にアルミニウム系ダイキャスト部材などアルミニウム系金属材料が用いられている。
ダイキャスト法による鋳造加工においては、特に流動性、金型内への充填性に優れ、かつ金型に溶着しないことが要求されることから、アルミニウム系金属材料として、Ａｌ−Ｓｉ系を基本とするアルミニウム合金が用いられる。このようなアルミニウム合金としては、例えばＡｌ−Ｓｉ系合金（ＡＤＣ１）、Ａｌ−Ｓｉ−Ｍｇ系合金（ＡＤＣ３）、Ａｌ−Ｓｉ−Ｃｕ系合金（ＡＤＣ１０、ＡＤＣ１０Ｚ、ＡＤＣ１２、ＡＤＣ１２Ｚ）、Ａｌ−Ｓｉ−Ｃｕ−Ｍｇ系合金（ＡＤＣ１４）などがあり、本発明の表面処理剤は、いずれのアルミニウム合金からなるダイキャスト部材をアルマイト処理したものに対しても適用することができる。
【００１０】
本発明の表面処理剤の被処理材料としては、船舶推進用エンジン等部材用に成形されたアルミニウム系ダイキャスト部材を公知の方法でアルマイト処理（陽極酸化処理）したものが用いられる。
【００１１】
以下、本発明の表面処理剤について説明する。
本発明の表面処理剤においては、金属イオンとして、（ａ）Ｚｒのフッ素系化合物由来のＺｒイオン、（ｂ）３価Ｃｒイオン及び、（ｃ）Ａｌイオンが必須イオンとして含まれている。
当該表面処理剤における前記（ａ）Ｚｒイオンの含有量は、防錆性、沈殿物生成の防止及び経済性のバランスなどの面から、１０〜２０００質量ｐｐｍ、好ましくは２０〜１５００質量ｐｐｍ、より好ましくは３０〜１０００質量ｐｐｍの範囲で選定される。
また、前記（ｂ）３価Ｃｒイオンの含有量は、前記Ｚｒイオンの場合と同様の理由から、１〜５０００質量ｐｐｍ、好ましくは５〜３０００質量ｐｐｍ、より好ましくは１０〜２５００質量ｐｐｍの範囲で選定される。
さらに、前記（ｃ）Ａｌイオンの含有量は、同じく前記Ｚｒイオンの場合と同様の理由から、１０〜５０００質量ｐｐｍ、好ましくは２５〜３０００質量ｐｐｍ、より好ましくは４０〜２０００質量ｐｐｍの範囲で選定される。
また、他の金属イオンも添加することができる。防錆性をさらに向上させるために加えられるものであり、その効果及び経済性などの点から、該金属イオンとしては、Ｆｅ、Ｚｎ、Ｍｇ、Ｃａ及びＣｏのイオンが好ましい。また、この金属イオンの含有量は、防錆性の向上効果、沈殿物生成の防止及び経済性の面などから、１〜５０００質量ｐｐｍ、好ましくは１〜３０００質量ｐｐｍ、より好ましくは１０〜１０００質量ｐｐｍの範囲で選定される。
【００１２】
当該表面処理剤は、さらに、必須成分として（ｄ）ビグアニド化合物が含まれる。
ビグアニド化合物としては、ｏ−トリルビグアニド、ビグアニド、ポリヘキサメチレンビグアニジン硫酸塩、グアニルチオ尿素、グアナミンなどを挙げることができる。
ビグアニド化合物は、防錆性の向上及び塗装密着性に寄与する化合物であり、１種を単独で用いてもよく、２種以上を組み合わせて用いてもよい。
当該表面処理剤における前記（ｄ）ビグアニド化合物の含有量は、防錆性、塗装密着性の向上効果及び経済性のバランスなどの面から、１〜５００質量ｐｐｍ、好ましくは５〜４００質量ｐｐｍ、より好ましくは、１０〜３００質量ｐｐｍの範囲で選定される。
【００１３】
また、当該表面処理剤においては、（ｅ）ｐＨは、２．５〜６の範囲にあることを要する。このｐＨが２．５以上であれば、被処理アルミニウム系金属材料に対する過度の侵食を抑えることができ、一方６以下であれば表面処理剤Ａ中に沈殿が生じるのを抑制することができる。該ｐＨは、好ましくは３．０〜５．５、より好ましくは３．５〜５．０である。
当該表面処理剤は、前述の（ａ）〜（ｅ）の条件を満たしていれば、その調製方法については特に制限はない。例えば各種の金属イオンを形成する金属イオン源化合物、ビグアニド化合物、ｐＨを２．５〜６に調整するためのｐＨ調整剤及び所望により各種添加剤を水系媒体に加え、均質に溶解することにより、前記の性状を有する表面処理剤を調製することができる。
【００１４】
Ｚｒイオン源化合物であるＺｒのフッ素系化合物としては、例えばジルコニウムフッ化水素酸、フルオロジルコニウム酸のリチウム、ナトリウム、カリウム、アンモニウム塩などが挙げられる。なお、これらＺｒのフッ素系化合物は、フッ素含有イオン源化合物でもあり、フッ素含有イオンは、アルミニウム系金属材料の表面に、密着性のよい化成皮膜を形成するのに寄与する。
また、３価Ｃｒイオン源化合物としては、例えば硫酸、硝酸、などの無機酸塩、酢酸、ギ酸などの有機酸塩などが挙げられる。さらに、６価Ｃｒイオンをホルムアルデヒド、亜リン酸、次亜硫酸ナトリウムなどで還元したものを使用することができる。
Ａｌイオン源化合物としては、硝酸、硫酸などの無機酸塩、酢酸、ギ酸などの有機酸塩などが挙げられる。
【００１５】
ｐＨ調整剤としては、酸性側で例えば硝酸、硫酸、リン酸、塩酸などの無機酸、酢酸、ギ酸などの有機酸が挙げられる。アルカリ側へのｐＨ調整剤としては、水酸化ナトリウム、水酸化カリウム、水酸化リチウム、アンモニアなどのアルカリ液が挙げられる。
当該表面処理剤には、所望により、本発明の目的が損なわれない範囲で、従来公知の各種添加剤、例えば防錆向上剤、皮膜形成促進剤、安定剤などを含有させることができる。
前記防錆向上剤としては、リン酸、亜リン酸（ホスホン酸）、次亜リン酸（ホスフィン酸）、フィチン酸、エチルホスホン酸、縮合リン酸及びこれらの塩、各種ホスホニウム塩及びその塩、アルキルリン酸エステル、リン酸アルカノールアミンなどのリン化合物；ポリアルキルシロキサンなどのケイ素化合物；ジメチルメルカプトチアジアゾール、トリメルカプトトリアジン、ジブチルアミノジメルカプトトリアジン、チオ尿素などのイオウ化合物；イミダゾール、ヒドラジン、アミン類、ヒドラジドなどの窒素化合物等が挙げられる。
皮膜形成促進剤としては、例えば亜硝酸ナトリウム、過酸化水素、ホウ酸、ホウフッ酸、臭化水素酸、金属のオキソ酸及びこれらの塩などが挙げられる。安定剤としては、例えば含窒素界面活性剤などの界面活性剤を挙げることができる。
【００１６】
本発明の表面処理剤による表面処理は、以下のようにして行うことができる。
まず、被処理アルマイト処理アルミニウム系金属材料の表面を、常法に従って脱脂処理したのち、水洗処理する。
次に、このようにして予め素地調整された被処理アルマイト処理アルミニウム系金属材料に対して、当該表面処理剤を用いて化成処理を施す。この化成処理方法については特に制限はなく、例えば被処理アルマイト処理アルミニウム系金属材料の表面に、当該表面処理剤をスプレーする方法、あるいは当該処理剤を収容した処理浴中へ、前記アルマイト処理被処理アルミニウム系金属材料を浸漬する方法などを用いることができる。
この化成処理時における当該表面処理剤の液温は、２５〜６５℃の範囲が好ましく、処理時間は５〜３００秒間程度である。液温及び処理時間が上記範囲にあれば、所望の化成皮膜が良好に形成されると共に、経済的にも有利である。該液温は、より好ましくは３０〜５５℃であり、処理時間は、３０〜２００秒間が好ましい。
このようにしてＺｒ及び３価Ｃｒを主体とする化成皮膜を形成したのち、必要に応じ、水洗処理および乾燥を施す。化成皮膜の皮膜量は、通常２０〜２００ｍｇ／ｍ2程度である。
【００１７】
本発明の表面処理剤を用いれば、アルマイト処理された船舶推進用エンジン等部材用アルミニウム系金属材料の表面に、従来使用されていた６価クロムを含むことなしに、高い一次防錆性（裸耐食性）と塗装密着性（塗装下地性）を兼備した表面処理皮膜を形成することができる。
すなわち、本発明の表面処理剤で表面処理されたアルマイト処理アルミニウム系金属材料は、裸耐食性に優れているのでそのまま船舶推進用エンジン等部材として用いることができ、また、塗装下地性に優れているので塗装を施して船舶推進用エンジン等部材として用いることもできる。
【００１８】
本発明の表面処理剤で表面処理されたアルマイト処理アルミニウム系金属材料との塗装密着性に特に優れる塗料としては、ウレタン変性エポキシ系防錆プライマー、エポキシ系カチオン電着塗料が挙げられる。
これら塗料の塗装方法、焼付け方法は特に制限されず、通常の方法が採用できる。
【実施例】
【００１９】
次に、本発明を実施例により、さらに詳細に説明するが、本発明は、これらの例によってなんら限定されるものではない。
なお、各例の表面処理で得られたアルマイト処理アルミニウムダイキャスト板（評価板）について、以下に示す方法に従って性能評価を行った。
（１）一次防錆性（裸耐食性）
評価板について、そのまま塩水噴霧試験（ＳＳＴ）を行い、１０００時間後の発錆面積率を目視測定し、下記の判定基準で評価した。
５：発錆面積率２％以下
４：発錆面積率２％超５％以下
３：発錆面積率５％超１０％以下
２：発錆面積率１０％超２０％以下
１：発錆面積率２０％超
（２）塗装密着性（塗装下地性）
下記の方法により、評価板に塗装を行い、塗装板を作製した。
この塗装板にカッターナイフでクロスカットを入れて塩水噴霧試験（ＳＳＴ）を行い、４０００時間後のカット部のふくれ幅を測定し、下記の判定基準で評価した。
５：ふくれ幅１ｍｍ以下
４：ふくれ幅１ｍｍ超２ｍｍ以下
３：ふくれ幅２ｍｍ超３ｍｍ以下
２：ふくれ幅３ｍｍ超４ｍｍ以下
１：ふくれ幅４ｍｍ超
＜塗装板の作製＞
各例の表面処理で得られた評価板に、次の２種類の塗装を行って２種類の塗装板を作製した。
ａ）ウレタン変性エポキシ系溶剤塗料（日本ペイント製ウレタン変性エポキシプライマー「Ｏ１０００−６６０ＮＣプライマー」）をスプレー塗装し、１２０℃で２０分間保持して焼付け乾燥を行い、塗装膜厚が２０μｍの塗装板を作製した。
ｂ）エポキシ系変性カチオン電着塗料（日本ペイント製カチオン電着塗料「ＬＡＧＲＥＥＤ−１０７０」）を通電塗装し、１９５℃で２５分間保持して焼付け乾燥を行い、塗装膜厚が２０μｍの塗装板を作製した。
【００２０】
実施例１
市販のアルミニウムダイキャスト板［日本テストパネル社製「ＡＤＣ−１２」］のアルマイト処理（陽極酸化処理）物（７×１５ｃｍ）をアルカリクリーナー［日本ペイント社製「サーフクリーナー５３ＮＦ」］にて、５０℃で２分間脱脂処理したのち、水洗した。
次に、ジルコンフッ化アンモニウムに由来するＺｒイオン１５０質量ｐｐｍ、３価のＣｒイオン１８０質量ｐｐｍ、Ａｌイオン２２５質量ｐｐｍ及びビグアニド７５質量ｐｐｍを含み、かつｐＨ３．８の表面処理剤中に、前記脱脂処理したアルマイト処理アルミニウムダイキャスト板を４５℃で２分間浸漬処理後、水洗、乾燥した。
この評価板の性能評価結果を第１表に示す。
【００２１】
実施例２〜１２及び比較例１
第１表に示す処理剤を用い、実施例１と同様にして、市販のアルミニウムダイキャスト板アルマイト処理物の表面処理を行い、各表面処理を施したアルマイト処理アルミニウムダイキャスト板（評価板）を作製した。
各評価板の性能評価結果を、第１表に示す。
比較例１は、本発明の表面処理剤で表面処理をしないアルマイト処理アルミニウムダイキャスト板についての一次防錆性、塗装密着性を評価したものであるが、性能は不十分であった。
【００２２】
比較例２〜５
第１表に示す処理剤を用い、実施例１と同様にして、脱脂処理したアルマイト処理アルミニウムダイキャスト板に表面処理を施した。結果を第１表に示す。
比較例２は、脱脂処理したアルマイト処理アルミニウムダイキャスト板に、処理剤としてりん酸ジルコニウムを用いた表面処理を施した。
比較例３は、第１表に示す処理剤を用い、苛性ソーダでｐＨを６．５としたが、白濁沈殿を生じたため評価しなかった。
比較例４は、第１表に示す処理剤を用い、硝酸でｐＨを１．８とした。
比較例５は、第１表に示す処理剤を用いたが、白濁沈殿を生じたため評価しなかった。
【００２３】
【表１】
0005094291.tif 000002
【００２４】
参考例１
実施例１と同様にして、脱脂処理したアルマイト処理アルミニウムダイキャスト板を得た。このアルマイト処理アルミニウムダイキャスト板に対し、６価クロメート処理剤［日本ペイント社製「アルサーフ１０００」］を用いてクロム付着量が３０ｍｇ／ｍ2となるように、４０℃にて３０秒間表面処理を行い、表面処理したアルマイト処理アルミニウムダイキャスト板（評価板）を作製した。
この評価板の性能評価を行ったところ、一次防錆性は４であり、塗装密着性は４であった。
前記実施例で得られた表面処理したアルマイト処理アルミニウムダイキャスト板は、いずれも、この６価クロメート処理したアルマイト処理アルミニウムダイキャスト板に匹敵する性能を有していた。
【産業上の利用可能性】
【００２５】
本発明の表面処理剤によれば、アルマイト処理された船舶推進用エンジン等部材用アルミニウム系金属材料の表面に、従来使用されていた６価クロムを含むことなしに、高い一次防錆性（裸耐食性）と塗装密着性（塗装下地性）を兼備した表面処理皮膜を形成することができる。